【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
少なくとも２つの電極およびシリコン層を有し、前記電極が前記シリコン層と電気的に結線されている光電変換セルを備えてなる光電変換素子において、光入力側に赤外線反射性および／または赤外線吸収性の物質を含んでなる赤外線遮断性の膜が設けられており、該赤外線遮断性の膜が下記（１）および（２）の光学特性を有するものである、ことを特徴とする光電変換素子。
（１）波長３８０ｎｍ〜１μｍの光に対する平均の透過率ＴＶ１が８０％より大きいこと。
（２）波長１μｍ〜２μｍの光に対する平均の透過率ＴIR１ が６０％より小さいこと。
【請求項２】
少なくとも２つの電極およびシリコン層を有し、前記電極が前記シリコン層と電気的に結線されている光電変換セルを備えてなる光電変換素子において、光入力側に赤外線反射性および／または赤外線吸収性の物質を含んでなる赤外線遮断性の膜が設けられており、前記赤外線反射性および／または赤外線吸収性の物質が異種元素を含有する金属酸化物である、ことを特徴とする光電変換素子。
【請求項３】
前記赤外線反射性および／または赤外線吸収性の物質が、紫外線遮断機能を付与する酸化亜鉛系酸化物である、請求項２に記載の光電変換素子。
【請求項４】
前記赤外線反射性および／または赤外線吸収性の物質が、酸化亜鉛系酸化物であり、かつ、該金属酸化物系物質における含有の割合（含有された元素／亜鉛）が０．１〜２０原子％である、請求項２または３に記載の光電変換素子。
【請求項５】
赤外線遮断性の膜が、赤外線反射性および／または赤外線吸収性の物質ならびに結着剤を含有する塗料組成物を塗布して得られる塗膜である、請求項１から４までのいずれかに記載の光電変換素子。
【請求項６】
前記塗膜が、塗料組成物の塗布後、熱硬化、湿気硬化、電子線硬化および紫外線硬化のうちの少なくとも１つにより硬化された硬化膜である、請求項５に記載の光電変換素子。
【手続補正２】
【補正対象書類名】明細書
【補正対象項目名】０００６
【補正方法】変更
【補正の内容】
【０００６】
【課題を解決するための手段】
上記課題を解決するため、本発明にかかる第１の光電変換素子は、少なくとも２つの電極およびシリコン層を有し、前記電極が前記シリコン層と電気的に結線されている光電変換セルを備えてなる光電変換素子において、光入力側に赤外線反射性および／または赤外線吸収性の物質を含んでなる赤外線遮断性の膜が設けられており、該赤外線遮断性の膜が下記（１）および（２）の光学特性を有するものであることを特徴とする。
（１）波長３８０ｎｍ〜１μｍの光に対する平均の透過率ＴＶ１が８０％より大きいこと。
（２）波長１μｍ〜２μｍの光に対する平均の透過率ＴIR１ が６０％より小さいこと。
本発明にかかる第２の光電変換素子は、少なくとも２つの電極およびシリコン層を有し、前記電極が前記シリコン層と電気的に結線されている光電変換セルを備えてなる光電変換素子において、光入力側に赤外線反射性および／または赤外線吸収性の物質を含んでなる赤外線遮断性の膜が設けられており、前記赤外線反射性および／または赤外線吸収性の物質が異種元素を含有する金属酸化物であることを特徴とする。
【手続補正３】
【補正対象書類名】明細書
【補正対象項目名】００１５
【補正方法】変更
【補正の内容】
【００１５】
また、上記の光電変換素子を透明樹脂で封止している場合は、封止樹脂の表面に赤外線遮断膜を形成してもよい。
赤外線遮断膜は、赤外線反射性および／または赤外線吸収性の物質（以下、「赤外線遮断物質」ということがある）を含んでいることが重要である。
赤外線遮断物質とは、赤外線、好ましくは近赤外線（７８０ｎｍ〜２．５μｍ）を吸収および／または反射することのできる物質をいい、さらに好ましくは可視光に対する透過性が、近赤外線に対する透過性より高いもの、具体的には、任意の条件で成膜した場合、波長３８０〜７８０ｎｍの光における全光線透過率の極大値ＴＶmax と、波長７８０〜２．５μｍの光における全光線透過率の極大値ＴIRmax との間に、ＴＶmax （％）＞ＴIRmax （％）の関係を有するものをいう。さらに波長１．５μｍ、１．２μｍに対する透過率をＴ１.５（％）、Ｔ１.２（％）とすれば、好ましくは、ＴＶmax （％）＞Ｔ１.５（％）、さらに好ましくはＴＶmax （％）＞Ｔ１.２（％）である。さらに、赤外線遮断物質換算でｍ２当たり１０ｇ成膜した場合に、ＴＶmax （％）＞｛ＴIRmax （％）＋３０（％）｝、特にＴＶmax （％）＞｛ＴIRmax （％）＋５０（％）｝の能力を有する物質が好ましい。膜の透過率測定は、可視光〜近赤外光（３８０〜２．５μｍ）に対して、透明な石英硝子板上に成膜し、成膜していない石英硝子板をベース（各波長域で透過率１００％）として、前記した分光測光器を用いて測定される。


【手続補正４】
【補正対象書類名】明細書
【補正対象項目名】００１７
【補正方法】変更
【補正の内容】
【００１７】
赤外線遮断膜の組成としては、赤外線遮断物質を含んでいればよく、特に限定されないが、
（ｉ）金属、金属窒化物、金属酸窒化物、金属炭化物、金属酸化物等の赤外線遮断物質からなる膜
（ｉｉ）赤外線遮断物質および結着剤とを含有する塗料組成物を塗布することにより得られる塗膜
などが挙げられる。


【手続補正５】
【補正対象書類名】明細書
【補正対象項目名】００１８
【補正方法】変更
【補正の内容】
【００１８】
（ｉ）の場合は、真空蒸着法、スパッタリング法、イオンプレーティング法、ＣＶＤ法等の乾式法、スプレー法、熱分解法、ゾルゲル法、塗布法などの湿式法等を採用することができる。通常（ｉ）の膜は、上記の乾式法、熱分解法、ゾルゲル法により、（ｉｉ）の膜は塗布法により形成される。
（ｉ）の場合は、赤外線遮断性に優れる、スズ、インジウム、亜鉛、カドミウム、チタンの群から選ばれる少なくとも１種の金属原子を主成分とする金属酸化物薄膜が特に好ましい。


【手続補正６】
【補正対象書類名】明細書
【補正対象項目名】００１９
【補正方法】変更
【補正の内容】
【００１９】
（ｉ）の膜は、非晶質のものでも、結晶性のものでもよい。
（ｉｉ）において使用される赤外線遮断物質としては、前記（ｉ）で挙げられた赤外線遮断性に優れる金属酸化物の微粒子が好ましく使用される。
かかる（ｉ）および（ｉｉ）において好ましく使用される金属酸化物について説明する。
かかる金属酸化物としては、酸化インジウムに（IV価金属元素および／またはＦ）を含有してなる酸化インジウム系酸化物（ａ）、酸化スズに（Ｖ価金属元素および／またはＦ）を含有してなる酸化スズ系酸化物（ｂ）、酸化亜鉛に（III Ｂ族金属元素、IVＢ族金属原子等のIII 価金属元素、IV価金属元素、ＦおよびＣのうちの少なくとも一つの元素）を含有してなる酸化亜鉛系酸化物（ｃ）、およびスズ酸カドミニウム（ｄ）等の異種元素を含有する金属酸化物が挙げられる。


【手続補正７】
【補正対象書類名】明細書
【補正対象項目名】００２２
【補正方法】変更
【補正の内容】
【００２２】
前記の膜（ｉ）、（ｉｉ）において、酸化亜鉛系酸化物が安価であることから好ましい。中でも、III Ｂ族金属原子、IVＢ族金属原子のうちの少なくとも一つの元素を含有してなる酸化亜鉛系酸化物が、光電変換有効波長域の透過性に優れ、赤外線遮断性に優れる点で好ましい。
また、酸化亜鉛系酸化物は、添加金属元素の種類、量を変えることによって光電変換素子を構成する材料、例えば、ＩＴＯ等の透明電極材料や封止樹脂などの紫外線による劣化等を抑える紫外線遮断機能を付与することができる点でも好ましい。


【手続補正８】
【補正対象書類名】明細書
【補正対象項目名】００３２
【補正方法】変更
【補正の内容】
【００３２】
結晶性の場合、結晶子径は、上述した１次粒子径の好ましい範囲と同様の理由で１〜５０ｎｍが好ましい。
結晶子径は、微粒子粉末の粉末Ｘ線回折測定を行い、回折角、回折線幅よりＳｃｈｅｒｒｅｒの式を用いて求められる平均の結晶子径を意味する。
（ｉｉ）における塗料組成物の組成は、上述の赤外線遮断物質を含有するものであればよいが、通常は、少なくとも、これら赤外線遮断物質の他に、これらを結合し被膜を形成しうるいわゆる結着剤（バインダー）成分および溶剤成分を含有する。